la présente invention se rapporte à l'industrie des arts graphiques, et plus particulièrement aux trames fines à structure irrégulière et aux procédés de leur fabrication. Les trames sont largement utilisées, au stade de la photographie, pour transformer une image à demi-teintes en une image tramée au cours de la fabrication des formes d'impression pour la reproduction d'une image avec des points irrégulièrement disposés. Les trames fines à structure irrégulière offrent plusieurs avantages en comparaison des trames à structure régulière, qui sont connues depuis longtemps, et en particulier, elles présentent un pouvoir résolvant plus élevé. L'image reproduite au moyen d'une telle trame est caractérisée par l'absence d'effets de moirage. Ces particularités des trames à structure irrégulière permettent d'obtenir une meilleure reproduction de la tonalité et une plus grande netteté des détails de l'image, en améliorant ainsi la perception visuelle. On corïnaît une trame fine à structure irrégulière faite d'une plaque en verre plate ayant sur ses deux faces des microirrégularités caractérisées par une valeur Ra égale à 0,32-0,33} . Une trame de ce type présente un pouvoir résolvant assez élevé, mais l'intervalle de densités optiques qu'elle reproduit est assez faible, ce qui rend difficile la reproduction tes originaux de différents genres. Il est connu un procédé de fabrication de trames fines à structure irrégulière, qui est réalisé par morsure d'une plaque en verre des deux côtés dans les vapeurs de l'acide fluorhydrique. La plaque est soumise à la morsure jusqu'à l'obtention sur ses surfaces d'une microstructure ayant des microirrégularités avec une valeur Ra égale à 0,32-0,33 Ce procédé de fabrication présente des inconvénients sérieux. L'évaporation irrégulière, nuageuse de l'acide fluorhydrique au cours de la morsure du verre, empêche d'obtenir une surface avec des micro-irrégularités ayant une valeur moyenne statistique Ra régulière sur toute la superficie de la plaque. En résultat, la moyenne statistique de la structure de l'image tramée est irrégulière et sa qualité est altérée. Après un traitement chimique dans les vapeurs de l'acide fluorhydrique, la microstructure du verre devisent dépolie, et de ce fait l'intervalle de densités optiques reproduit par la trame est réduit à environ 0,7. La présente invention vise à pallier les inconvénients sus-mentionnés. Le but de la présente invention est de réaliser une trame fine transparente avec une valeur Ra univoque des micro-irrégularités transparentes sur toute la surface, à moyenne statistique, ladite trame étant obtenue par un procédé de fabrication permettant d'obtenir une trame à haut pouvoir résolvant assurant l'obtention d'une image discrète sur une couche photosensible, ainsi que la reproduction d'un intervalle de densités optiques normal. Le problème ainsi posé est res#tn' di#t qie dans la trame fine à structure irrégulière faite d'une plaque en verre ayant sur ses deux faces des micro-irrégularités transparentes, celles-ci, selon l'invention, sont caractérisées par une valeur Ra de 0,20 à 0,26 . La trame décrite plus haut présente un pouvoir résolvant élevé de r ordre de 25 mm 1 ; elle est susceptible de fournir une image discrète sur une couche photosensible et de reproduire un intervalle de densités optiques de 1,0 à 1,2. il est avantageux de fabriquer la trame fine à structure irrégulière par un procédé de morsure d'une plaque de verre des deux cotés dans l'acide fluorhydrique, ledit procédé étant caractérisé, selon l'invention, en ce que, avant le traitement chimique, cette plaque est polie sur ses deux faces afin d'obtenir une structure régulière, et la morsure consécutive se fait à plusieurs reprises jusqu'à l'obtention de micro-irrégularités avec une valeur Ra égale à 0,20-0,26/ . Par le procédé faisant l'objet de l'invention il est possible d'obtenir une trame transparente à pouvoir résolvant de l'ordre de 26 mu 1, qui forme une image à fine trame sur une couche photosensible et qui reproduit un intervalle de densités optiques de 1,0 à 1,2. il est avantageux, selon la présente invention, de faire subir à la plaque une morsure en trois fois au moins. La morsure de la plaque en au moins trois fois assure une répartition régulière ies micro-irrégularités de valeur prédéterminée sur une surface clarifiée. Une variante de mise en oeuvre de la présente invention consiste en ce qu'on effectue la morsure de la plaque dans une solution comprenant 4 parties en volume d'acide fluorhydrique et 1 partie d'acide sulfurique. Une autre variante de mise en oeuvre de la présente invention consiste en ce qu'on effectue la morsure de la plaque dans une solution comprenant 3 parties en volume d'acide fluorhydrique et 1 partie d'acide phosphorique. Encore une variante de mise en oeuvre de la présente invention consiste en ce qu'on effectue la morsure de la plaque dans une solution comprenant 4 parties en volume d'acide fluorhydrique, t partie d'acide sulfurique et 1 partie d'eau. L'application des solution énumérées assure une morsure régulière de toute la surface de la plaque et l'obtention d'une caractéristique de micro-irrégularités univoque-. D'autres avantages de la trame fine à structure irrégulière faisant l'objet de l'invention, ainsi que de son procédé d'obtention, ressortiront de la description détaillée suivante d'un mode non limitatif de réalisation de l'invention. La trame fine à structure irrégulière est faite d'une plaque en verre plate dont les deux surfaces présentent des micro-irrégularités avec une valeur Ra égale à 0,20-0,268 On sait que les micro-irrégularités sont caractérisées par une valeur Ra qui exprime la moyenne quadratique des écarts des micro-irrégularisés par rapport à la moyenne ligne du profil des micro-irrégularités. La trame conforme à la présente invention comporte des micro-irrégularités à valeur moyenne statistique Ra régulière sur toute la surface de la plaque en verre, ce qui permet d'obtenir une image avec une moyenne statistique régulière. Le pouvoir résolvant élevé de la trame, de l'ordre de 25 mm 1, l'intervalle de densités optiques normal reproduit par cette trame et la possibilité de former une structure discrète de l'image sur une matière sensible à la lumière sont dfls aux micro-irrégularités transparentes de 0,20 à 0,26 sur la surface de la trame. La trame fine à structure irrégulière selon l'invention peut être fabriquée par le procédé proposé suivant. Une plaque en verre plate de 1 à 10 in d'épaisseur est polie des deux côtés, ce qui permet d'obtenir une surface avec une valeur moyenne statistique Ra régulière caractérisant ses micro-irrégularités, et d'obtenir des micro-irrégularités avec des paramètres déterminant la grosseur et les dimensions de la trame de l'image. Toutefois, ce traitement de la surface de la plaque en verre a pour résultat une microstructure dépolie, et l'emploi d'une trame avec une telle structure donne lieu à une diffusion de la lumière et une réduction de l'intervalle de densités optiques d'une images à demi-teintes. Dans le but d'obtenir des micro-irrégularités ayant une surface transparente clarifiée, on propose de faire subir à la plaque dépolie une morsure chimique. En 4dualité de solution pour la morsure selon la présente invention, il est avantageux d'appliquer une solution comprenant 4 parties en volume d'acide fluorhydrique, 1 partie d'acide sulfurique, ou bien une solution comprenant 3 parties en volume d'acide fluorhydrique et 1 partie d'acide sulfurique et i partie d'eau. Les solutions indiquées assurent une morsure régulière et progressive de la surface. En vue d'obtenir une structure à ait fin hautement régulière sur toute la surface de la trame, on a recours à une morsure en plusieurs fois. Il est avantageux de faire subir à la plaque trois morsures au moins. Une morsure unique de la plaque entrain l'obtention de structures à grain grossier, ce qui réduit le pouvoir résolvant de la trame et altère la perception visuelle de l'image tramée. La morsure est alternée avec un lave à l'eau. Ce traitement est conduit jusqu'à l'obtention de micro irrégularités à valeur Ra égale à 0,20-0,26 , capables de former une image discrète sur une couche photosensible. Un tel traitement combiné permet d'obtenir des trames fines transparentes à structure irrégulière avec un pouvoir résolvant élevé, de l'ordre de 25 nom , qui reproduisent un intervalle de densités optiques normal de 3,0 à 1,2 et permettent de reproduire une image à structure discrète à grain fin de trame irrégulière (variable en superficie, grosseur et forme). Les trames de ce genre trouvent un emploi dans les tables de copie à contact. Les trames fines transparentes peuvent être employées pour reproduire des oeuvres d'art ayant une géométrie de dessin compliquée et un grand nombre de détails fins, car gracie à leur pouvoir résolvant élevé et à l'absence d'effets de moirage, elles permettent d'améliorer considérablement la fidélité de reproduction. EXEMPLE 1. Une plaque en verre plate est polie avec un abrasif en poudre de chaque coté pendant 40 minutes ; puis, après un lavage soigné, on fait subir à la plaque un traitement chimique avec une solution ayant la composition ci-après. acide fluorhydrique - 4 parties en volume, acide sulfurique - 1 partie en volume. La morsure se fait en 5 fois et est alternée avec un lalge à l'eau. En résultat, on obtient sur la surface de la plaque en verre des micro-irrégularités transparentes à Ra = 0,22Jt. Après ce traitement combiné on obtient une trame transparente à structure irrégulière et à pouvoir résolvant de 25 mimi, reproduisant un intervalle ae densités optiques de 1,1 à 1,2. EXEMPLE 2. Une plaque en verre plate est polie de chaque caté pendant 40 minutes. Après un lavage soigné, on effectue la morsure de la plaque dans une solution ayant la composition ci-desous : acide fluorhydrique - 3 parties en volume, acide phosphorique - 1 partie en volume. La morsure est faite en 4 fois et est alternée avec un lavage à l'eau. De cette façon on obtient, sur la surface de la plaque en verre des micro-irrégularités transparentes à Ra = 0,240 Une trame fine à structure irrégulière obtenue par ce procédé est capable de reproduire un intervalle de densités optiques de 1,0 à 1,1 ; son pouvoir résolvant est de 95 mm EXEMPLE 3. Une plaque en verre plate est polie de chaque coté pendant 40 à 45 minutes. Après un lavage à l'eau, on traite la plaque polie avec une solution ayant la composition ci-dessous acide fluorhydrique - 4 parties en volume, acide sulfurique partie- 1 partie eau - 1 partie La morsure est effectuée en 4 fois et est alternée avec un lavage à l'eau. On obtient sur la surface de la plaque en verre des micro-irrégularités transparentes à Ra = 0,24je. Une trame fine à structure irrégulière obtenue par ce procédé est capable de reproduire un intervalle de densités optiquesde 1,1 : son pouvoir résolvant est de 25 mm Bien entendu, l'invention n1 est nullement limitée au mode de réalisation décrit et représenté qui n'a été donnés qu'à titre d'exemple. En particulier, elle comprend tous les moyens constituant des équivalents techniques des moyens décrits ainsi que leurs combinaisons, si celles-ci sont exécutées suivant son esprit et mises en oeuvre dans le cadre des revendications qui suivent. REVENDIGAT IONS 1. Trame fine à structure irrégulière, constituée d'une plaque en verre avec des micro-irrégularités sur ses deux faces, caractérisée en ce que lesdites micro-irrégularités sont transparentes et caractérisées par une valeur Ra égale à 0,20-0,263 2. Procédé de fabrication de la trame selon la revendication 1, du type consistant à soumettre les deux cotés de ladite plaque en verre à une morsure par l'acide fluorhydrique, caractérisé en ce qu'avant la morsure, on soumet les deux côtés de ladite plaque à un polissage afin d'obtenir une structure régulière sur toute sa surface, et en ce qu'on effectue ensuite ladite morsure à plusieurs reprise jusqu'à l'obtention de micro-irrégularités transparentes caractérisées par une valeur Ra égale à 0,20-0,26 . 3. Procédé selon la revendication 2, caractérisé en ce que la plaque est soumise à la morsure à au moins trois reprises. 4. Procédé selon l'une des revendications 2, 3, caractérisé en ce que la plaque est soumise à la morsure dans une solution comprenant 4 parties eh volume d'acide fluorhydrique et 1 partie en volume d'acide sulfurique. 5. Procédé selon l'une des revendications 2 et 3, caractérisé en ce que la plaque est soumise à la morsure dans une solution comprenant 3 parties en volume d'acide fluorhydrique et 1 partie en volume d'acide phosphorique. 6. Procédé selon l'une des revendications 2 et 3, caractérisé en ce que la plaque est soumise à la morsure dans une solution comprenant 4 parties en volume d'acide fluorhydrique, 1 partie en volume d'acide sulfurique et 1 partie en volume d'eau.